(57)【要約】  【課題】１液型シリコーン系シーリング材にポリイソブチレン系シーリング材を打ち継ぐ方法の提供。  【解決手段】１液型シリコーン系シーリング材の被着面を、精油または精油を含有する組成物で前処理する工程と、該前処理された被着面にプライマー組成物を塗布する工程と、該塗布されたプライマー組成物の上にポリイソブチレン系シーリング材を打設する工程とを備える、１液型シリコーン系シーリング材にポリイソブチレン系シーリング材を打ち継ぐ方法。【選択図】なし【特許請求の範囲】
【請求項１】
１液型シリコーン系シーリング材の被着面を、精油または精油を含有する組成物で前処理する工程と、
該前処理された被着面にプライマー組成物を塗布する工程と、
該塗布されたプライマー組成物の上にポリイソブチレン系シーリング材を打設する工程とを備える、１液型シリコーン系シーリング材にポリイソブチレン系シーリング材を打ち継ぐ方法。
【請求項２】
前記１液型シリコーン系シーリング材の被着面を、あらかじめ有機溶剤で洗浄する工程をさらに備える請求項１に記載の１液型シリコーン系シーリング材にポリイソブチレン系シーリング材を打ち継ぐ方法。
【請求項３】
前記精油が、モノテルペン類、セスキテルペン類およびジテルペン類からなる群より選択される少なくとも１種である請求項１または２に記載の１液型シリコーン系シーリング材にポリイソブチレン系シーリング材を打ち継ぐ方法。
【請求項４】
前記精油が、ピネン、リモネン、テレピン、ファルネセン、ビサボレン、カジネン、アビエタン、アチサン、ラプタンおよびロサンからなる群より選択される少なくとも１種である請求項１または２に記載の１液型シリコーン系シーリング材にポリイソブチレン系シーリング材を打ち継ぐ方法。
【請求項５】
ポリイソブチレン系シーリング材が打ち継がれる１液型シリコーン系シーリング材の被着面を、精油または精油を含有する組成物で前処理する方法。
【発明の詳細な説明】
【技術分野】
【０００１】
本発明は、１液型シリコーン系シーリング材にポリイソブチレン系シーリング材を打ち継ぐ方法に関する。
【背景技術】
【０００２】
シーリング材は、建築物等において各種部材間の接合部や隙間を充填し、水密性・気密性等を確保する目的で幅広く使用されている。代表的な建築物用のシーリング材として、シリコーン系シーリング材、変成シリコーン系シーリング材、ポリウレタン系シーリング材、ポリサルファイド系シーリング材等の１液型または２液型のものが挙げられる。
この中でも、シリコーン系シーリング材は、耐久性、耐候性に優れているため広く用いられているが、その反面、低分子量のシリコーン成分がブリードアウトして目地周囲に飛散し、ホコリ、ゴミ等を吸着することによりシリコーン系シーリング材が打設された周辺が汚染されることがある。
これを解決する方法として、汚染性の低いポリイソブチレン系シーリング材をシリコーン系シーリング材の上に打ち継ぐ方法が知られている。
【０００３】
また、シーリング材を施工した後に、該シーリング材の劣化等により該施工部を改修等する必要が生じる場合もある。このとき、すでに打設されたシーリング材（先打ちシーリング材）を除去した後に新規のシーリング材（後打ちシーリング材）を施工するが、先打ちシーリング材を完全に除去できないこともあり、先打ちシーリング材に後打ちシーリング材を打ち継ぎしなければならない場合がある。
【０００４】
上記のような異種シーリング材を打ち継ぐ場合、プライマーを用いて異種シーリング材同士の接着性を確保するのが一般的であり、シリコーン系シーリング材にポリイソブチレン系シーリング材を打ち継ぐときに用いられるプライマー組成物として、種々の組成物が知られている。例えば、有機チタン酸エステル類を含有することを特徴とする、ケイ素原子に結合した水酸基または加水分解性基を有しシロキサン結合を形成することにより架橋し得るケイ素含有基を少なくとも１個有する飽和炭化水素系重合体を主成分とするシーリング材に適用されるプライマー組成物が挙げられる（特許文献１参照。）。
【０００５】
しかし、シリコーン系シーリング材にポリイソブチレン系シーリング材を打ち継ぐときに用いられるプライマー組成物は、いずれも、シリコーン系シーリング材が２液型のシーリング材にのみ適用されるものである。つまり、１液型のシリコーン系シーリング材にポリイソブチレン系シーリング材を打ち継ぐときにこれらのプライマー組成物を用いても、接着性が確保できず到底実用できるものではない。そのため、先打ちシーリング材が１液型のシリコーン系シーリング材である場合には、周囲が汚染されるシリコーン系シーリング材を打ち継ぐしかない。
【０００６】
【特許文献１】特開平１１−２０９７０１号公報
【発明の開示】
【発明が解決しようとする課題】
【０００７】
本発明は、先打ちシーリング材が１液型のシリコーン系シーリング材であっても、異種シーリング材を打ち継ぐことができる方法を提供することを目的とする。
具体的には、本発明は、１液型シリコーン系シーリング材にポリイソブチレン系シーリング材を打ち継ぐ方法を提供することを目的とする。
【課題を解決するための手段】
【０００８】
本発明者は、異種シーリング材の打ち継ぎに関して鋭意検討したところ、先打ちシーリング材の被着面を、精油または精油を含有する組成物で前処理すると、先打ちシーリング材が１液型のシリコーン系シーリング材であってもポリイソブチレン系シーリング材を打ち継ぐことができることを知見し、本発明を完成させた。
【０００９】
すなわち、本発明は、１液型シリコーン系シーリング材の被着面を、精油または精油を含有する組成物で前処理する工程と、該前処理された被着面にプライマー組成物を塗布する工程と、該塗布されたプライマー組成物の上にポリイソブチレン系シーリング材を打設する工程とを備える、１液型シリコーン系シーリング材にポリイソブチレン系シーリング材を打ち継ぐ方法（以下、「本発明の打ち継ぎ方法」という。）を提供する。
また、本発明は、ポリイソブチレン系シーリング材が打ち継がれる１液型シリコーン系シーリング材の被着面を、精油または精油を含有する組成物で前処理する方法（以下、「本発明の前処理方法」という。）を提供する。
【００１０】
本発明において、「前処理」は、１液型シリコーン系シーリング材の被着面に精油または精油を含有する組成物（以下、単に「精油等」という場合がある。）を接触させる処理であれば、特に限定されず、例えば、該被着面に精油等を塗布する処理、精油等に被着面を浸せきさせる処理、被着面を精油等を滲みこませた布等で拭く処理等が挙げられる。
【００１１】
本発明においては、１液型シリコーン系シーリング材の被着面を、あらかじめ有機溶剤で洗浄するのが好ましい。
【００１２】
本発明においては、精油が、モノテルペン類、セスキテルペン類およびジテルペン類からなる群より選択される少なくとも１種であるのが好ましく、ピネン、リモネン、テレピン、ファルネセン、ビサボレン、カジネン、アビエタン、アチサン、ラプタンおよびロサンからなる群より選択される少なくとも１種であるのがより好ましい。
【発明の効果】
【００１３】
本発明により、１液型シリコーン系シーリング材にポリイソブチレン系シーリング材を容易に打ち継ぐことができる。したがって、シリコーン系シーリング材による周囲への汚染を防止でき美観に優れる。すなわち、本発明は、先打ちシーリング材が１液型シリコーン系シーリング材であっても、従来なしえなかった異種シーリング材の打ち継ぎを可能とし、また作業が容易で簡便である点で、産業上の有用性が非常に高い。
【発明を実施するための最良の形態】
【００１４】
本発明においては、１液型シリコーン系シーリング材の被着面を、精油または精油を含有する組成物で前処理する。これにより、１液型シリコーン系シーリング材にポリイソブチレン系シーリング材を打ち継ぐことができる。
まず、本発明の打ち継ぎ方法について説明する。
本発明の打ち継ぎ方法は、１液型シリコーン系シーリング材の被着面を精油または精油を含有する組成物で前処理する工程と、該前処理された被着面にプライマー組成物を塗布する工程と、該塗布されたプライマー組成物の上にポリイソブチレン系シーリング材を打設する工程とを備える、１液型シリコーン系シーリング材にポリイソブチレン系シーリング材を打ち継ぐ方法である。
【００１５】
精油等を１液型シリコーン系シーリング材の被着面に接触させることにより、本発明の効果を奏する理由は明らかではないが、該被着面近傍に存在する、例えば、ケイ素原子‐酸素原子結合を切断でき、該被着面を活性化できるためと考えられる。
【００１６】
本発明の打ち継ぎ方法に用いる精油は、モノテルペン類、セスキテルペン類およびジテルペン類からなる群より選択される少なくとも１種を含有すれば、特に限定されない。これらのテルペン類は、それぞれ非環式、単環式、二環式、三環式のテルペン類であってもよく、１液型シリコーン系シーリング材とポリイソブチレン系シーリング材（プライマー組成物）との接着性により優れる点で、ピネン（α‐ピネン、β‐ピネン）、リモネン、テレピン等のモノテルペン類；ファルネセン、ビサボレン、カジネン等のセスキテルペン類およびアビエタン、アチサン、ラプタン、ロサン等のジテルペン類からなる群より選択される少なくとも１種であるのがより好ましい。特にリモネンが好ましい。精油は、合成してもよく、市販品を用いてもよい。
【００１７】
なお、本発明において、「精油」とは、植物から抽出された複数のテルペン類を含有する炭化水素混合物および化学合成によって得られるテルペン類と同様の基本骨格を有する化合物をいう。
【００１８】
本発明の打ち継ぎ方法においては、上記精油を含有する組成物を用いることもできる。該組成物としては、例えば、精油を含有する溶液、固形物等が挙げられ、市販されている洗浄剤等も挙げられる。これらの組成物は、精油を含有するものであれば、脱脂剤、安定化剤、固形化剤等の添加剤等を含有していてもよい。
組成物における精油の含量は特に限定されないが、例えば、組成物の固形分に対して、１〜１００質量％であるのが好ましく、１０〜１００質量％であるのがより好ましい。
【００１９】
本発明の打ち継ぎ方法においては、上記精油等を用いて、１液型シリコーン系シーリング材の被着面を前処理する。ここで、「前処理」は、１液型シリコーン系シーリング材の被着面に精油等を接触させる処理であれば、特に限定されず、例えば、該被着面に精油等を塗布する処理、被着面を精油等に浸せきさせる処理、精油等を滲みこませた布等で被着面を拭く処理、精油等を塗る処理等が挙げられる。
前処理は、作業が容易で打設場所を特に選ばない点で、該被着面に精油等を塗布する処理、または、被着面を精油等を滲みこませた布等で拭く処理が好ましい。
上記塗布する処理方法は、特に限定されず、例えば、スプレー塗布、刷毛による塗布等が挙げられる。上記精油等を塗る処理方法は、特に限定されず、例えば、精油等の固形物を直接被着面に塗る方法等が挙げられる。
【００２０】
前処理においては、上記のように被着面に精油等を接触させた後の処理は、特に限定されない。例えば、精油等に接触させた後、そのまま後述するプライマー組成物を塗布してもよく、塗布された精油等を布等で拭き取ってもよく、または、接触させた後乾燥させてもよい。
精油を含有する水溶液を用いる場合には、シリコーン系シーリング材が水をはじくので水分等を布等で拭き取るのが好ましい。精油を含有する有機溶液を用いる場合には、上記したいずれの処理も好ましく、乾燥させるのがより好ましい。精油を含有する固形物を用いる場合には、該固形物をウエス等の布で拭き取るのが好ましい。
【００２１】
本発明においては、上記した前処理する前に、１液型シリコーン系シーリング材の被着面を、あらかじめ有機溶剤、水、洗浄剤等で洗浄し被着面の汚れ等を除去するのが、１液型シリコーン系シーリング材とポリイソブチレン系シーリング材（プライマー組成物）との接着性により優れる点で、好ましい。洗浄する方法は、定法に従って行うことができる。
【００２２】
本発明の打ち継ぎ方法で前処理されるシリコーン系シーリング材は、１液型シリコーン系シーリング材の硬化体であれば、特に限定されない。
１液型シリコーン系シーリング材としては、具体的には、例えば、室温硬化性ポリオルガノシロキサン組成物（特開平９−８７５２０号公報、特開平９−２４１５１０号公報等参照。）、抗菌・防カビ性オルガノポリシロキサン組成物（特開２０００−２５６５５６号公報、特開２００１−９８１５４号公報等参照。）等が挙げられる。
上記したシーリング材組成物の他にも、１液型シリコーン系シーリング材であれば市販品を用いることもでき、例えば、ハマタイトＳＳ−３１０（横浜ゴム（株）製）、トスシール３８１およびトスシール８３（いずれもＧＥ東芝シリコーン（株）製）、シーラント４５（信越化学工業（株）製）、ＳＨ７８０（東レダウコーニング・シリコーン（株）製）、８０６０プロ（セメダイン（株）製）、ペンダブル（シャープ化学（株）製）、ペタムＳＲ１０００（ブリヂストン（株）製）、ペンギン  シール２５０５（サンスター技研（株）製）等が挙げられる。
【００２３】
１液型シリコーン系シーリング材の被着面は、すでに打設された硬化体の表面そのものでもよく、また、該表面をカットし新しい面を出して該面を被着面としてもよい。
【００２４】
本発明においては、１液型シリコーン系シーリング材とポリイソブチレン系シーリング材（プライマー組成物）との接着性に優れるため、１液型シリコーン系シーリング材の被着面の形状等は特に限定されない。例えば、１液型シリコーン系シーリング材を改修する場合等には被着面を平面にしてもよく、しなくてもよい。
【００２５】
なお、本発明は、１液型シリコーン系シーリング材に打ち継ぐ方法であるが、２液型シリコーン系シーリング材を用いても、異種シーリング材を容易かつ強固に打ち継ぐことができる。
【００２６】
本発明の打ち継ぎ方法のプライマー組成物を塗布する工程は、上記の前処理する工程で前処理された被着面に、後打ちシーリング材用のプライマー組成物を定法に従って塗布する工程である。
プライマー組成物を塗布する方法は、定法であればいずれの方法でもよく、例えば、スプレー塗布、刷毛による塗布等が挙げられる。
【００２７】
後打ちシーリング材用のプライマー組成物は、ポリイソブチレン系シーリング材用のプライマー組成物であれば、特に限定されず、具体的には、例えば、下記（Ａ）〜（Ｄ）の化合物を含み、各々（Ａ）を１００質量部、（Ｂ）を２０〜５００質量部、（Ｃ）を２０〜２５０質量部、（Ｄ）を１０〜８０００質量部含むプライマー組成物等が挙げられる（特開２００２−３０９１６３号公報）。
（Ａ）塩素化重合体
（Ｂ）ポリイソシアネート化合物
（Ｃ）ケチミン基、オキサゾリジン基またはアミノ基を有するシランカップリング剤、およびポリアルキルシリケートからなる群から選ばれる少なくとも１つ以上の加水分解性シリル基を有する化合物
（Ｄ）溶剤
【００２８】
上記したプライマー組成物の他にも、例えば、特開平８−６００２７号、特開平８−６００２８号、特開平１１−２０９７０１号、特開平１１−２０９７０２号、特開２００２−３０９１６３号、特開２００２−３０９１８２号等の各公報に記載されたプライマー組成物を用いることもできる。
さらに、これらの他にも、ポリイソブチレン系シーリング材用のプライマー組成物であれば、市販品を用いることもでき、例えば、ハマタイト  プライマーＮｏ．９０（横浜ゴム（株）製）、ペンギン  プライマーＳＳ−１およびペンギン  プライマーＳＳ−２（いずれもサンスター技研（株）製）、ボンドシール  プライマーＳＲ（コニシ（株）製）等が挙げられる。
【００２９】
本発明の打ち継ぎ方法においては、上記プライマー組成物を塗布する工程の後に、塗布されたプライマー組成物の上にポリイソブチレン系シーリング材を打設する工程を行う。
ポリイソブチレン系シーリング材を打設する方法は定法に従って行うことができる。
【００３０】
用いられるポリイソブチレン系シーリング材は、特に限定されず、１液型でも２液型でもよく、具体的には、例えば、（Ａ）ケイ素原子に結合した水酸基または加水分解性基を有し、シロキサン結合を形成することにより架橋し得るケイ素含有基を少なくとも１個有する飽和炭化水素系重合体１００質量部、（Ｂ）水性塗料１〜５００質量部を含有することを特徴とする室温硬化性組成物等が挙げられる（特開２０００−８０３０６号公報）。
【００３１】
上記したシーリング材の他にも、例えば、特開２０００−７２９７３号、特開２０００−９５９５３号、特開２００１−３１８７４号、特開２００１−３１８７８号、２００２−３７３５号等の各公報に記載されたシーリング材を用いることもできる。
さらに、これらの他にも、ポリイソブチレン系シーリング材であれば、市販品を用いることもでき、例えば、マイレックス−Ｚ（横浜ゴム（株）製）、エピオン系シーリング材（（株）カネカ製）、ペンギン  シール７０００（サンスター技研（株）製）、ボンド  エクシールＩＢ（コニシ（株）製）、ペタムＩＢ２０００（ブリヂストン（株）製）等が挙げられる。
【００３２】
以上の工程を行うことにより、従来不可能とされていた、１液型シリコーン系シーリング材にポリイソブチレン系シーリング材を容易かつ強固に打ち継ぐことができる。また、シーリング材を打ち継いだ周囲を汚染することなく美観にも優れる。
【００３３】
本発明の前処理方法は、ポリイソブチレン系シーリング材が打ち継がれる１液型シリコーン系シーリング材の被着面を、精油または精油を含有する組成物で前処理する方法である。
この方法において、１液型シリコーン系シーリング材の被着面を精油または精油を含有する組成物で前処理する方法、好ましい態様等は、上記した本発明の打ち継ぎ方法の前処理する工程で説明したのと同様である。
本発明の前処理方法により、従来不可能とされていた、１液型シリコーン系シーリング材にポリイソブチレン系シーリング材を打ち継ぐことができる被着面を容易に作製できる。
【００３４】
本発明は、１液型シリコーン系シーリング材に異種シーリング材を打ち継ぐ方法であり、１液型シリコーン系シーリング材は、建築物、自動車に用いられた１液型シリコーン系シーリング材に限定されず、いかなる用途に用いられた１液型シリコーン系シーリング材にも適用できる。
【実施例】
【００３５】
以下、実施例により本発明を具体的に説明する。ただし、本発明はこれに限定されない。
＜実施例１〜４＞
１液型シリコーン系シーリング材（第１表〜第３表において、「先打ちシーリング材」と表記する。）としてハマタイトＳＳ−３１０（横浜ゴム（株）製）を、室温（２０℃）で７日硬化させて被着体とした。
この被着体の被着面に第１表に示す精油（いずれもヤスハラケミカル（株）製）をハケで塗布して、しばらくそのまま放置して風乾し前処理した。
その後、ポリイソブチレン系シーリング材用のプライマー組成物、ハマタイトプライマーＮｏ．９０（横浜ゴム（株）製）を、塗布、乾燥させ、その上に、ポリイソブチレン系シーリング材、マイレックス−Ｚ（横浜ゴム（株）製）を、プライマー組成物を塗布した被着面に接着面積が５０ｍｍ×１２ｍｍ（厚さ１２ｍｍ）になるように塗布し、以下の養生条件（１）または（２）でそれぞれ養生させて２種の試験片を作製した。
養生条件（１）：２０℃、３日
養生条件（２）：２０℃、１４日
【００３６】
＜実施例５＞
精油を含有する組成物（第１表において精油成分の欄に示す）として、バイオクリーナーＳＦＦ−１０ＴＢ（コムスタージャパン（株）製、第１表において、単に「バイオクリーナー」と表記する。）を用いた以外は、実施例１と同様にして、各試験片を作製した。
【００３７】
＜実施例６＞
１液型シリコーン系シーリング材として、トスシール３８１（ＧＥ東芝シリコーン（株）製）を用いた以外は、実施例３と同様にして、各試験片を作製した。
【００３８】
＜実施例７＞
１液型シリコーン系シーリング材として、トスシール８３（ＧＥ東芝シリコーン（株）製）を用いた以外は、実施例３と同様にして、各試験片を作製した。
【００３９】
＜実施例８＞
１液型シリコーン系シーリング材として、シーラント４５（信越化学工業（株）製）を用いた以外は、実施例３と同様にして、各試験片を作製した。
【００４０】
＜実施例９＞
１液型シリコーン系シーリング材として、ＳＨ７８０（東レ・ダウコーニング・シリコーン（株）製）を用いた以外は、実施例３と同様にして、各試験片を作製した。
【００４１】
＜実施例１０＞
１液型シリコーン系シーリング材として、ペンギン  シール２５０５（サンスター技研（株）製、第２表において、単に「シール２５０５」と表記する。）を用いた以外は、実施例３と同様にして、各試験片を作製した。
【００４２】
＜比較例１＞
前処理をしなかった以外（第３表中、「−」で示す。）は、実施例１と同様にして、１液型シリコーン系シーリング材の上に、ポリイソブチレン系シーリング材を打設して各試験片を作製した。
【００４３】
＜比較例２＞
精油の代わりにトルエンを用いた以外は、実施例１と同様にして、１液型シリコーン系シーリング材の上に、ポリイソブチレン系シーリング材を打設して各試験片を作製した。
【００４４】
＜接着性試験＞
得られた各試験片を用いて、ＪＩＳ  Ｋ６８５４に準じて、９０°剥離試験を行い、破壊状態を評価した。
その結果を第１表〜第３表に示す。第１表〜第３表中、「ＣＦ」はポリイソブチレン系シーリング材の凝集破壊１００％であり、「ＡＦ」はシリコーン系シーリング材とプライマー組成物との界面での界面破壊１００％（つまり接着していない）である。
【００４５】
【表１】
2006183358.tif 000002
【００４６】
【表２】
2006183358.tif 000003
【００４７】
【表３】
2006183358.tif 000004
【００４８】
なお、実施例１〜１０および比較例１、２において、硬化させた１液型シリコーン系シーリング材の表面を切り落とし、新たに表面を作製してこれを被着体とした以外は、それぞれ各実施例１〜１０および比較例１、２と同様にして、接着性試験を行った。
その結果、接着性試験はいずれも同様であり、各実施例においてはＣＦであり、比較例においてはＡＦであった。